(57)【特許請求の範囲】
【請求項１】
無鉛はんだに用いられるフラックスであって、アニリドとオキシ酸および／またはカルボン酸の混合物からなる活性剤５〜２０重量％と、ロジン８０〜９５重量％からなる無鉛はんだ用フラックス。
【請求項２】
無鉛はんだが、スズ−銀系はんだである請求項１記載の無鉛はんだ用フラックス。
【請求項３】
無鉛はんだからなる中空糸状体の内部空間に請求項１記載のフラックスを充填してなるヤニ入り糸はんだ。
【発明の詳細な説明】
【０００１】
【発明の属する技術分野】
この発明は、鉛を含まない無鉛はんだに用いられる無鉛はんだ用フラックスに関する。
【０００２】
【従来の技術】
最近、従来の鉛−スズ系はんだに代わって鉛を含まない（鉛フリー）スズ−銀系はんだ、スズ−ビスマス系はんだ、スズ−亜鉛系はんだなどの無鉛はんだが開発されている。
これは、人体に有害とされる鉛を使用しないようにし、健康や環境への悪影響を避けるようにするためである。
ところが、この種の無鉛はんだにあっては、溶融時のはんだの広がりが従来の鉛−スズ系はんだに比べて劣るため、ロジン（松ヤニ）を主体とし、これにジエチルアミン塩酸塩、ジエチルアミン臭化水素酸塩、シクロヘキシルアミン塩酸塩などの活性剤を少量配合した活性効果の高いフラックスが用いられている。
【０００３】
しかし、この種の活性剤を含むフラックスにあっては、塩素、臭素などのハロゲン元素が含まれており、ダイオキシンや有害ハロゲンガスの発生などの環境汚染を引き起す可能性を有している。このため、ハロゲン元素を含まない無鉛はんだ用フラックスが求められている。
【０００４】
【発明が解決しようとする課題】
よって、本発明における課題は、無鉛はんだに好適で、かつハロゲン元素を含まないフラックスを得ることにある。
【０００５】
【課題を解決するための手段】
かかる課題を解決するため、
請求項１にかかる発明は、無鉛はんだに用いられるフラックスであって、アニリドとオキシ酸および／またはカルボン酸の混合物からなる活性剤５〜２０重量％と、ロジン８０〜９５重量％からなる無鉛はんだ用フラックスである。
請求項２にかかる発明は、無鉛はんだが、スズ−銀系はんだである請求項１記載の無鉛はんだ用フラックスである。
請求項３にかかる発明は、無鉛はんだからなる中空糸状体の内部空間に請求項１記載のフラックスを充填してなるヤニ入り糸はんだである。
【０００６】
【発明の実施の形態】
以下、本発明を詳しく説明する。
本発明のフラックスは、ロジン８０〜９５重量％と活性剤５〜２０重量％からなる組成物である。
ここでのロジンとしては、特に限定されることはなく、天然ロジン、不均化ロジン、重合ロジン、水素添加ロジン、精製ロジンなどが用いられ、これらの２種以上の混合物であってもよい。
【０００７】
また、活性剤としては、アニリドとオキシ酸および／またはカルボン酸の混合物からなるものが用いられる。
ここでのオキシ酸としては、グリコール酸、グリセリン酸、リンゴ酸、洒石酸、クエン酸、サリチル酸、ｍ−オキシ安息香酸、ｐ−オキシ安息香酸、没食子酸、マンデル酸などの１種または２種以上の混合物が用いられる。
【０００８】
また、カルボン酸としては、マロン酸、コハク酸、アジピン酸、セバシン酸、アゼライン酸などの１種または２種以上の混合物が用いられる。
さらに、アニリドとしては、ベンズアニリド、マロンアニリド、フタルアニリド、サルチルアニリド、シトラアニリド、スクシンアニリド、パルミチンアニリド、ミリスチンアニリド、マレインアニリド、マルアニリド、ステアリンアニリドなどの１種または２種以上の混合物が用いられる。
これらのオキシ酸、カルボン酸およびアニリドには、塩素などのハロゲン元素を分子内に含まないものが選択される。
【０００９】
そして、アニリドとオキシ酸および／またはカルボン酸の混合物からなるものが活性剤とされる。すなわち、カルボン酸とアニリドとの混合物、アニリドとオキシ酸との混合物、オキシ酸とカルボン酸とアニリドとの混合物のいずれかが活性剤とされる。
これら２種または３種の化合物の混合比は、重量比で、カルボン酸１部に対してアニリド０．１〜３部、アニリド１部に対してオキシ酸１〜２部、オキシ酸１部に対してカルボン酸０．１〜２部とアニリド０．１〜２部とされる。
【００１０】
ロジンと活性剤との混合比は、ロジン８０〜９５重量％、活性剤５〜２０重量％とされる。ロジンが８０重量％未満では腐食が大となり、９５重量％を越えると活性が小となる。
ロジンと活性剤とは、その所定量を計量、混練し、均一な組成物とすることで本発明のフラックスとされる。この混練に際しては、若干混合物を加温し、その粘度を下げて混練を容易としてもよい。
【００１１】
このようなフラックスは、スズ−銀系はんだ、スズ−亜鉛系はんだ、スズ−インジウム系はんだ、スズ−ビスマス系はんだなどの無鉛はんだと組み合せて好適に用いられるが、特にスズ−銀系はんだと組み合せて用いることが好ましく、このはんだの溶融時の広がりが良好となる。
このスズ−銀系はんだとしては、スズ９９．５〜９５重量％、銀０．５〜５重量％の合金組成を有するものが用いられる。
【００１２】
また、このようなフラックスは、図１に示すようなヤニ入り糸はんだに用いることができる。
図１において、符号１はスズ−銀系はんだなどの無鉛はんだからなる外径０．３〜３ｍｍ、内径０．０５〜１．８ｍｍの中空糸状の糸はんだ本体を示す。この糸はんだ本体１の内部の空間に上述の組成のフラックス２が充填されて、ヤニ入り糸はんだ３となっている。
【００１３】
このような組成のフラックスにあっては、活性効果が高く、溶融状態の無鉛はんだを良好にフローせしめ、はんだの広がりを十分に得ることができ、従来のロジンにジエチルアミン塩酸塩などの活性剤を配合したフラックスと同等の活性効果を示し、作業性も従来のフラックスに劣らない。
また、フラックスを構成するすべての成分には塩素などのハロゲン元素が含まれておらず、このフラックスが焼却処分されてもダイオキシンや有害ハロゲンガスが発生することがない。
さらに、ハロゲン元素が含まれていないので、はんだ付けされる銅などの母材金属が腐食することがなく、はんだ付け後のフラックスの除去を省略することもできる。
【００１４】
以下、具体例を示す。
表１および表２に示す配合組成のフラックスを作製し、これらのフラックスを用いてはんだ付け時のはんだの広がり率を求めた。
この広がり率は、ＪＩＳＺ３１９７にて規定されるはんだの広がり法によって測定されたものである。
また、ここで使用したはんだは、９６．５スズ−３．５銀（重量比）のスズ−銀系無鉛はんだである。
広がり率の結果を表３に示す。
【００１５】
【表１】
0003759379.tif 000002
【００１６】
【表２】
0003759379.tif 000003
【００１７】
【表３】
0003759379.tif 000004
【００１８】
表１および表２における「ロジンＷＷ」とは酸価が１６０以上の精製した松ヤニである。
表３から、本発明のフラックスにあっては、従来の比較例１〜３に示すハロゲン含有化合物の活性剤を有するフラックスと同程度のはんだの広がりを確保できることがわかる。
また、参考例１に示す従来のオキシ酸およびカルボン酸の活性剤を有するフラックスと比較して、実施例１〜4に示す本発明のフラックスは、はんだの広がり率が高く、特に、実施例３および４に示す、オキシ酸、カルボン酸、アニリドの混合物からなる活性剤を有するフラックスで、アニリドの添加による、はんだの広がり率向上が明確に確認される。
【００１９】
【発明の効果】
以上説明したように、本発明の無鉛はんだ用フラックスによれば、フラックス中に塩素などのハロゲン元素が含まれていないので、これを焼却処分してもダイオキシンなどの有害物質を発生することがない。
また、ハロゲン元素が含まれていないので、はんだ付けされた母材金属が腐食することがなく、長期的な信頼性が向上する。
さらに、従来のフラックスと同程度の活性効果が得られ、スズ−銀系はんだなどの無鉛はんだに対しても良好な広がりを示し、作業性も従来のものに劣ることがない。
【図面の簡単な説明】
【図１】  本発明のヤニ入り糸はんだの例を示す斜視図である。
【符号の説明】
１  糸はんだ本体
２  フラックス
３  ヤニ入り糸はんだ
【図１】
0003759379.tif 000005